(57)【要約】【課題】耐擦性に優れ、かつクリアな白色画像を得ることができる、白色インク組成物を提供する。【解決手段】本発明に係る白色インク組成物は、中空樹脂粒子と、樹脂粒子と、を含有する白色インク組成物であって、前記樹脂粒子は、前記中空樹脂粒子以上の平均粒子径を有することを特徴とする。【選択図】図１
2009138078.tif 000002
【特許請求の範囲】
【請求項１】
中空樹脂粒子と、
樹脂粒子と、
を含有する白色インク組成物であって、
前記樹脂粒子は、前記中空樹脂粒子以上の平均粒子径を有する、白色インク組成物。
【請求項２】
請求項１において、
前記樹脂粒子は、前記中空樹脂粒子の１〜３．５倍の平均粒子径を有する、白色インク組成物。
【請求項３】
請求項１または２において、
前記中空樹脂粒子の平均粒子径は、０．２〜１．０μｍである、白色インク組成物。
【請求項４】
請求項１ないし３のいずれかにおいて、
前記中空樹脂粒子の含有量は、５〜２０重量％である、白色インク組成物。
【請求項５】
請求項１ないし４のいずれかにおいて、
さらに、アルカンジオールおよびグリコールエーテルから選択される少なくとも１種を含有する、白色インク組成物。
【請求項６】
請求項１ないし５のいずれかにおいて、
さらに、アセチレングリコール系界面活性剤またはポリシロキサン系界面活性剤を含有する、白色インク組成物。
【請求項７】
請求項１ないし６のいずれかにおいて、
インクジェット記録方式に適用される、白色インク組成物。
【請求項８】
請求項１ないし７のいずれか１項に記載の白色インク組成物によって、画像が形成された、記録物。
【発明の詳細な説明】
【技術分野】
【０００１】
本発明は、白色インク組成物およびこれを用いた記録物に関する。
【背景技術】
【０００２】
従来から、白色顔料として中空ポリマー微粒子を含有させた白色インク組成物が知られている（例えば、特許文献１参照）。この中空ポリマー微粒子は、その内部に空洞を有しており、その外殻が液体透過性の樹脂から形成されている。この中空ポリマー微粒子は、その外殻と空洞の間における光の屈折率の差により光散乱が起こり、隠蔽効果を発揮することができる。
【０００３】
しかしながら、上記白色インク組成物は、顔料として一般的な顔料よりも粒子径の大きな中空ポリマー粒子を含有しているため、記録媒体上における定着性に優れず、耐擦性が不十分であった。
【０００４】
また、粒子径の大きい中空ポリマー粒子をインク組成物に添加すると、白色画像を得ることはできるが、クリアな画像が得られにくいという問題があった。
【特許文献１】米国特許第４，８８０，４６５号明細書
【発明の開示】
【発明が解決しようとする課題】
【０００５】
本発明の目的は、耐擦性に優れ、かつクリアな白色画像を得ることができる、白色インク組成物を提供することにある。
【課題を解決するための手段】
【０００６】
本発明に係る白色インク組成物は、中空樹脂粒子と、樹脂粒子と、を含有する白色インク組成物であって、前記樹脂粒子は、前記中空樹脂粒子以上の平均粒子径を有することを特徴とする。
【０００７】
上記白色インク組成物によれば、前記樹脂粒子の塗膜の保護作用により、耐擦性に優れ、かつクリアな白色画像を得ることができる。
【０００８】
本発明に係る白色インク組成物において、前記樹脂粒子は、前記中空樹脂粒子の１〜３．５倍の平均粒子径を有することができる。
【０００９】
本発明に係る白色インク組成物において、前記中空樹脂粒子の平均粒子径は、０．２〜１．０μｍであることができる。
【００１０】
本発明に係る白色インク組成物において、前記中空樹脂粒子の含有量は、５〜２０重量％であることができる。
【００１１】
本発明に係る白色インク組成物において、さらに、アルカンジオールおよびグリコールエステルから選択される少なくとも１種を含有することができる。
【００１２】
本発明に係る白色インク組成物において、さらに、アセチレングリコール系界面活性剤またはポリシロキサン系界面活性剤を含有することができる。
【００１３】
本発明に係る白色インク組成物は、インクジェット記録方式に適用されることができる。
【００１４】
本発明に係る記録物は、上記の白色インク組成物によって、画像が形成されたことを特徴とする。
【発明の効果】
【００１５】
以下本実施形態に係る白色インク組成物の作用効果について、図面を用いて説明する。
【００１６】
図１は、本実施形態に係る白色インク組成物を記録媒体へ吐出させて形成された塗膜を模式的に示す断面図である。図２は、図１の塗膜表面に外的負荷が加えられた後の塗膜を模式的に示す断面図である。
【００１７】
上記白色インク組成物を記録媒体上へ吐出させて形成された塗膜１０は、樹脂粒子１２の平均粒子径が中空樹脂粒子１４の平均粒子径と同等以上であるため、図１に示すような樹脂粒子１２の一部が突出した状態となる。塗膜１０の表面に摩耗などの外的負荷が加えられると、図２に示すように樹脂粒子１２の突出部が塗膜の表面に拡がるように変形する。この結果、塗膜１０はその表面を樹脂粒子１２の変形層によって保護されるため、耐擦性を備えることができるようになる。さらに、樹脂粒子１２の添加された塗膜１０は、中空樹脂粒子１４の定着性が増すことによって、よりクリアな白色画像を形成することができる。
【発明を実施するための最良の形態】
【００１８】
以下、本発明の好適な実施形態について、図面を参照しながら詳細に説明する。
【００１９】
１．白色インク組成物
本発明に係る白色インク組成物は、中空樹脂粒子と、樹脂粒子と、を含有する白色インク組成物であって、前記樹脂粒子は、前記中空樹脂粒子以上の平均粒子径を有することを特徴とする。
【００２０】
１．１  中空樹脂粒子
本実施形態に係る白色インク組成物は、白色有機顔料として中空樹脂粒子を含有している。この中空樹脂粒子は、その内部に空洞を有しており、その外殻が液体透過性を有する樹脂から形成されている。したがって、該中空樹脂粒子が水性インク組成物中に存在する場合には、内部の空洞は水性媒質で満たされることになる。水性媒質で満たされた粒子は、外部の水性媒質とほぼ等しい比重を有するため、水性インク組成物中で沈降することなく分散安定性を保つことができる。これにより、白色インク組成物の貯蔵安定性や吐出安定性を高めることができる。
【００２１】
また、本実施形態に係る白色インク組成物を、紙その他の記録媒体上に吐出させると、粒子の内部の水性媒質が乾燥時に抜けることにより空洞となる。粒子が内部に空気を含有することにより、粒子は屈折率の異なる樹脂層および空気層を形成し、入射光を効果的に散乱させるため、白色を呈することができる。
【００２２】
本実施形態で用いられる中空樹脂粒子は、特に限定されるものではなく、公知のものを用いることができる。例えば、米国特許第４，８８０，４６５号や特許第３，５６２，７５４号などの明細書に記載されている中空樹脂粒子を好ましく用いることができる。
【００２３】
中空樹脂粒子の平均粒子径（外径）は、好ましくは０．２〜１．０μｍであり、より好ましくは０．４〜０．８μｍである。外径が１．０μｍを超えると、粒子が沈降するなどして分散安定性を損なうことがあり、またインクジェット式記録ヘッドの目詰まりなど信頼性を損なうことがある。一方、外径が０．２μｍ未満であると、白色度が不足する傾向にある。また、内径は、０．１〜０．８μｍ程度が適当である。
【００２４】
中空樹脂粒子の平均粒子径は、レーザー回折散乱法を測定原理とする粒度分布測定装置により測定することができる。レーザー回折式粒度分布測定装置として、例えば、動的光散乱法を測定原理とする粒度分布計（例えば、「マイクロトラックＵＰＡ」日機装株式会社製）を用いることができる。
【００２５】
上記中空樹脂粒子の含有量（固形分）は、インク組成物の全重量に対して、好ましくは５〜２０重量％であり、より好ましくは８〜１５重量％である。中空樹脂粒子の含有量（固形分）が２０重量％を超えると、インクジェット式記録ヘッドの目詰まりなど信頼性を損なうことがある。一方、５重量％未満であると、白色度が不足する傾向にある。
【００２６】
上記中空樹脂粒子の調製方法は、特に制限されるものではなく、公知の方法を適用することができる。中空樹脂粒子の調製方法として、例えば、ビニルモノマー、界面活性剤、重合開始剤、および水系分散媒を窒素雰囲気下で加熱しながら撹拌することにより中空樹脂粒子エマルジョンを形成する、いわゆる乳化重合法を適用することができる。
【００２７】
ビニルモノマーとしては、非イオン性モノエチレン不飽和モノマーが挙げられ、例えば、スチレン、ビニルトルエン、エチレン、ビニルアセテート、塩化ビニル、塩化ビニリデン、アクリロニトリル、（メタ）アクリルアミド、（メタ）アクリル酸エステルなどが挙げられる。（メタ）アクリル酸エステルとしては、メチルアクリレート、メチルメタクリレート、エチル（メタ）アクリレート、ブチル（メタ）アクリレート、２−ヒドロキシエチルメタクリレート、２−エチルへキシル（メタ）アクリレート、ベンジル（メタ）アクリレート、ラウリル（メタ）アクリレート、オレイル（メタ）アクリレート、パルミチル（メタ）アクリレート、ステアリル（メタ）アクリレートなどが挙げられる。
【００２８】
また、ビニルモノマーとして、二官能性ビニルモノマーを用いることもできる。二官能性ビニルモノマーとして、例えば、ジビニルベンゼン、アリルメタクリレート、エチレングリコールジメタクリレート、１，３−ブタン−ジオールジメタクリレート、ジエチレングリコールジメタクリレート、トリメチロールプロパントリメタクリレートなどが挙げられる。上記単官能性ビニルモノマーと上記二官能性ビニルモノマーとを共重合させて高度に架橋することにより、光散乱特性だけでなく、耐熱性、耐溶剤性、溶剤分散性などの特性を備えた中空樹脂粒子を得ることができる。
【００２９】
界面活性剤としては、水中でミセルなどの分子集合体を形成するものであればよく、例えば、アニオン性界面活性剤、非イオン性界面活性剤、カチオン性界面活性剤、両性界面活性剤などが挙げられる。
【００３０】
重合開始剤としては、水に可溶な公知の化合物を用いることができ、例えば、過酸化水素、過硫酸カリウムなどが挙げられる。
【００３１】
水系分散媒としては、例えば、水、親水性有機溶媒を含有する水などが挙げられる。
【００３２】
１．２  樹脂粒子
本実施形態に係る白色インク組成物は、樹脂粒子を含有している。そして、本実施形態に用いられる樹脂粒子は、上述した中空樹脂粒子と同等以上の平均粒子径を有することを特徴とする。
【００３３】
樹脂粒子の平均粒子径は、上記中空樹脂粒子の平均粒子径と同等以上である必要があるが、上記中空樹脂粒子の平均粒子径よりも大きいことが好ましい。これにより、樹脂粒子の塗膜の保護作用が発現し、耐擦性に優れ、かつクリアな白色画像を得ることができる。
【００３４】
樹脂粒子の平均粒子径は、上記中空樹脂粒子の平均粒子径と同等以上であれば、特に制限されることはないが、好ましくは０．４〜３μｍであり、より好ましくは０．６〜２．５μｍである。樹脂粒子の平均粒子径が３μｍを超えると、粒子が沈降するなどして分散安定性を損なうことがあり、またインクジェット式記録ヘッドの目詰まりなど信頼性を損なうことがある。一方、樹脂粒子の平均粒子径が０．４μｍ未満であると、耐擦性に優れた記録画像が得られない場合がある。また、樹脂粒子は、中空樹脂粒子の１〜１５倍の平均粒子径を有することが好ましく、より好ましくは１〜４倍であり、さらに好ましくは１〜３倍である。なお、本明細書において、樹脂粒子の平均粒子径とは、マイクロトラック法で測定した粒子直径（平均値）をいう。
【００３５】
樹脂粒子は、インクの被記録面へ固着した膜に粒子として残留しやすい点で、その融点若しくは環球法軟化点（ＪＩＳ  Ｋ  ２２０７）が１１０℃以上、特に１１０〜１５０℃であることが好ましい。
【００３６】
また、樹脂粒子は、その針入度法硬度（ＪＩＳ  Ｋ  ２２０７）が１以上であることが好ましく、より好ましくは２以上１５以下である。
【００３７】
樹脂粒子としては、インク組成物を被記録面へ吐着させた際に形成される膜（記録画像等の塗膜）中において所定粒径の粒子の状態を保持し得る限り特に制限されるものではなく、例えば、エチレン、プロピレン、ブチレンなどのオレフィンまたはその誘導体から製造されたワックスおよびそのコポリマーを用いることができる。具体的には、それらを水中に分散させたポリエチレン型水系エマルジョン、ポリプロピレン型水系エマルジョン、ポリブチレン型水系エマルジョンなどが挙げられる。これらは１種単独で用いることができるが、もちろん２種以上組み合わせて用いることもできる。
【００３８】
また、ポリオレフィン型水系エマルジョンとしては、市販されているものを利用することも可能であり、その具体例として、「ケミパール（登録商標）Ｗ４０１」（ポリプロピレン型水系エマルジョン、粒径１μｍ、環球法軟化点１１０℃、針入度硬度４、固形分４０％、三井化学社製）、「ケミパール（登録商標）Ｗ５００」（ポリプロピレン型水系エマルジョン、粒径２．５μｍ、環球法軟化点１１３℃、針入度硬度１０、固形分４０％、三井化学社製）などのケミパール（登録商標）シリーズを好ましく用いることができる。
【００３９】
上記樹脂粒子の含有量は、インク組成物の全重量に対して、好ましくは０．０１〜１０重量％であり、より好ましくは０．０５〜１重量％である。
【００４０】
１．３  浸透性有機溶剤
本実施形態に係る白色インク組成物は、アルカンジオールおよびグリコールエーテルから選択される少なくとも１種を含有することが好ましい。アルカンジオールやグリコールエーテルは、記録媒体などの被記録面への濡れ性を高めてインクの浸透性を高めることができる。
【００４１】
アルカンジオールとしては、１，２−ブタンジオール、１，２−ペンタンジオール、１，２−ヘキサンジオール、１，２−ヘプタンジオール、１，２−オクタンジオールなどの炭素数が４〜８の１，２−アルカンジオールであることが好ましい。この中でも炭素数が６〜８の１，２−ヘキサンジオール、１，２−ヘプタンジオール、１，２−オクタンジオールは、記録媒体への浸透性が特に高いため、より好ましい。
【００４２】
グリコールエーテルとしては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジプロピレングリコールモノメチルエーテル、ジプロピレングリコールモノエチルエーテル、トリエチレングリコールモノメチルエーテル、トリエチレングリコールモノブチルエーテル、トリプロピレングリコールモノメチルエーテルなどの多価アルコールの低級アルキルエーテルを挙げることができる。この中でも、トリエチレングリコールモノブチルエーテルを用いると良好な記録品質を得ることができる。
【００４３】
これらのアルカンジオールおよびグリコールエーテルから選択される少なくとも１種の含有量は、インク組成物の全重量に対して、好ましくは１〜２０重量％であり、より好ましくは１〜１０重量％である。
【００４４】
１．４  界面活性剤
本実施形態に係る白色インク組成物は、アセチレングリコール系界面活性剤またはポリシロキサン系界面活性剤を含有することが好ましい。アセチレングリコール系界面活性剤またはポリシロキサン系界面活性剤は、記録媒体などの被記録面への濡れ性を高めてインクの浸透性を高めることができる。
【００４５】
アセチレングリコール系界面活性剤としては、例えば、２，４，７，９−テトラメチル−５−デシン−４，７−ジオール、３，６−ジメチル−４−オクチン−３，６−ジオール、３，５−ジメチル−１−ヘキシン−３オール、２，４−ジメチル−５−ヘキシン−３−オールなどが挙げられる。また、アセチレングリコール系界面活性剤は、市販品を利用することもでき、例えば、オルフィンＥ１０１０、ＳＴＧ、Ｙ（以上、日信化学社製）、サーフィノール１０４、８２、４６５、４８５、ＴＧ（以上、Ａｉｒ  Ｐｒｏｄｕｃｔｓ  ａｎｄ  Ｃｈｅｍｉｃａｌｓ  Ｉｎｃ．製）が挙げられる。
【００４６】
ポリシロキサン系界面活性剤としては、市販品を利用することができ、例えば、ＢＹＫ−３４７、ＢＹＫ−３４８（ビックケミー・ジャパン社製）などが挙げられる。
【００４７】
さらに、本実施形態に係る白色インク組成物は、アニオン性界面活性剤、ノニオン性界面活性剤、両性界面活性剤などのその他の界面活性剤を含有することもできる。
【００４８】
上記界面活性剤の含有量は、インク組成物の全重量に対して、好ましくは０．０１〜５重量％であり、より好ましくは０．１〜０．５重量％である。
【００４９】
１．５  多価アルコール
本実施形態に係る白色インク組成物は、多価アルコールを含有することが好ましい。多価アルコールは、本実施形態に係る白色インク組成物をインクジェット式記録装置に適用した場合に、インクの乾燥を抑制し、インクジェット式記録ヘッド部分におけるインクの目詰まりを防止することができる。
【００５０】
多価アルコールとしては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパンなどが挙げられる。
【００５１】
上記多価アルコールの含有量は、インク組成物の全重量に対して、好ましくは０．１〜３．０重量％であり、より好ましくは０．５〜２０重量％である。
【００５２】
１．６  第三級アミン
本実施形態に係る白色インク組成物は、第三級アミンを含有することが好ましい。第三級アミンは、ｐＨ調整剤としての機能を有し、白色インク組成物のｐＨを容易に調整することができる。
【００５３】
第三級アミンとしては、例えば、トリエタノールアミンなどが挙げられる。
【００５４】
上記第三級アミンの含有量は、インク組成物の全重量に対して、好ましくは０．０１〜１０重量％であり、より好ましくは０．１〜２重量％である。
【００５５】
１．７  その他の成分
本実施形態に係る白色インク組成物は、通常溶媒として水を含有する。水は、イオン交換水、限外ろ過水、逆浸透水、蒸留水などの純水または超純水を用いることが好ましい。特に、これらの水を紫外線照射または過酸化水素添加などにより滅菌処理した水は、長期間に亘りカビやバクテリアの発生を抑制することができるので好ましい。
【００５６】
本実施形態に係る白色インク組成物は、必要に応じて、水溶性ロジンなどの定着剤、安息香酸ナトリウムなどの防黴剤・防腐剤、アロハネート類などの酸化防止剤・紫外線吸収剤、キレート剤、酸素吸収剤などの添加剤を含有させることができる。これらの添加剤は、１種単独で用いることもできるし、もちろん２種以上組み合わせて用いることもできる。
【００５７】
１．８  その他
本実施形態に係る白色インク組成物は、従来公知の装置、例えば、ボールミル、サンドミル、アトライター、バスケットミル、ロールミルなどを使用して、従来の顔料インクと同様に調製することができる。調製に際しては、メンブランフィルターやメッシュフィルターなどを用いて粗大粒子を除去することが好ましい。
【００５８】
本実施形態に係る白色インク組成物は、各種記録媒体に塗布することにより白色画像を形成することができる。記録媒体としては、例えば、紙、厚紙、繊維製品、シートまたはフィルム、プラスチック、ガラス、セラミックスなどが挙げられる。
【００５９】
本実施形態に係る白色インク組成物は、その用途は特に限定されないが、各種インクジェット記録方式に適用することができる。インクジェット記録方式としては、例えば、サーマルジェット式インクジェット、ピエゾ式インクジェット、連続インクジェット、ローラーアプリケーション、スプレーアプリケーションなどが挙げられる。
【００６０】
本発明はまた、上述した白色インク組成物によって、画像が形成された、記録物を提供することができる。本発明に係る記録物によれば、耐擦性に優れ、かつクリアな白色画像を備えた記録物を得ることができる。
【００６１】
２．実施例
以下、本発明を実施例により詳細に説明するが、本発明はこれらによってなんら限定されるものではない。
【００６２】
２．１  白色インク組成物の調製
表１に示す配合量で、中空樹脂粒子、樹脂粒子、有機溶剤、多価アルコール、第三級アミン、界面活性剤、およびイオン交換水を混合撹拌し、孔径５μｍの金属フィルターにてろ過、真空ポンプを用いて脱気処理をして、実施例１〜４およびその比較例１〜２の各インク組成物を得た。なお、表１の実施例および比較例に記載されている数値の単位は、重量％である。
【００６３】
中空樹脂粒子は、表１に記載の市販品「ＳＸ８７８２（Ｄ）」または「ＳＸ８６６（Ｂ）」（以上、ＪＳＲ株式会社製）を用いた。ＳＸ８７８２（Ｄ）は、外径１．０μｍ・内径０．８μｍの水分散タイプであり、固形分濃度が２８％である。ＳＸ８６６（Ｂ）（ＪＳＲ株式会社製）は、外径０．３μｍ・内径０．２μｍの水分散タイプであり、固形分濃度が２０％である。
【００６４】
樹脂粒子は、表１に記載の市販品「ケミパール  Ｗ４０１」または「ケミパール  Ｗ５００」（以上、三井化学株式会社製）を用いた。「ケミパール  Ｗ４０１」は、粒子径１μｍ、環球法軟化点１１０℃、針入度硬度４のポリプロピレン型水系エマルジョンであり、固形分濃度が４０％である。「ケミパール  Ｗ５００」は、粒子径２．５μｍ、環球法軟化点１１３℃、針入度硬度１０のポリプロピレン型水系エマルジョンであり、固形分濃度が４０％である。
【００６５】
「ＢＹＫ−３４８」（ビックケミー・ジャパン株式会社製）は、ポリシロキサン系界面活性剤である。
【００６６】
２．２  評価方法
２．２．１  耐擦性の評価
表１に記載の白色インク組成物をインクジェットプリンター（「ＰＸ−Ｇ９３０」セイコーエプソン株式会社製）の専用カートリッジのブラックインク室にそれぞれ充填した。このようにして作製されたインクカートリッジをプリンターに装着し、印刷試験を行った。ブラック以外のインクカートリッジはそれぞれ市販のものを装着した。これは、ダミーとして用いるもので、本実施例の評価では用いないので、効果には関与しない。
【００６７】
次いで、出力はインクジェット用専用記録用紙（「ＯＨＰシート」セイコーエプソン株式会社製）に対して、７２０×７２０ｄｐｉの解像度で行った。印刷パターンは、１００％ｄｕｔｙベタパターンとした。
【００６８】
本明細書において、「ｄｕｔｙ」とは、下式で算出される値である。
ｄｕｔｙ（％）＝実印字ドット数／（縦解像度×横解像度）×１００
（式中、「実印字ドット数」は単位面積当たりの実印字ドット数であり、「縦解像度」および「横解像度」はそれぞれ単位面積当たりの解像度である。１００％ｄｕｔｙとは、画素に対する単色の最大インク重量を意味する。）
【００６９】
次いで、白色インク組成物により印刷されたＯＨＰシートを１時間、室温において乾燥させた。乾燥後、試験担当者の「爪による擦り試験」と「布による擦り試験」の二通りの試験を行った。評価基準は、以下のとおりである。
＜爪による擦り試験＞
ＡＡ：印刷面に変化が認められない。
Ａ  ：印刷面に若干の擦り傷が認められる。
Ｂ  ：印刷面に擦った跡が認められるが、剥がれるには至らない。
Ｃ  ：印刷面が剥がれる。
＜布による擦り試験＞
ＡＡ：印刷面に変化が認められない。
Ａ  ：印刷面に１〜２箇所の擦った跡が認められるが、印刷物としての品質差はほとんどわからない。
Ｂ  ：印刷面に擦った跡が３箇所以上認められるが、剥がれるには至らない。
Ｃ  ：印刷面が剥がれる。
【００７０】
実施例１および２の結果より、樹脂粒子の粒子径が中空樹脂粒子の粒子径の１倍である場合には、樹脂粒子の添加量の多い方（実施例２）が耐擦性に優れていることがわかる。
【００７１】
実施例３および４の結果より、樹脂粒子の粒子径が中空樹脂粒子の粒子径よりも大きい場合（実施例３では２．５倍、実施例４では３．３倍）には、上記実施例１および２のような樹脂粒子の粒子径が中空樹脂粒子の粒子径の１倍である場合よりも耐擦性に優れていることがわかる。
【００７２】
また、比較例１および２の結果より、樹脂粒子が添加されていなければ、印刷面が容易に剥がれてしまうことがわかる。
【００７３】
２．２．２  白色度の評価
表１に記載の白色インク組成物をインクジェットプリンター（「ＰＸ−Ｇ９３０」セイコーエプソン株式会社製）の専用カートリッジのブラックインク室にそれぞれ充填した。このようにして作製されたインクカートリッジをプリンターに装着し、印刷試験を行った。ブラック以外のインクカートリッジはそれぞれ市販のものを装着した。これは、ダミーとして用いるもので、本実施例の評価では用いないので、効果には関与しない。
【００７４】
次いで、出力はインクジェット用専用記録用紙（「ＯＨＰシート」セイコーエプソン株式会社製）に対して、７２０×７２０ｄｐｉの解像度で行った。印刷パターンは、１００％ｄｕｔｙベタパターンとした。
【００７５】
次いで、白色インク組成物により印刷されたＯＨＰシートを１時間、室温において乾燥させた。乾燥後、印刷物を測定用の標準黒色色紙の上に乗せて、「９３８  Ｓｐｅｃｔｒｏｄｅｎｓｉｔｏｍｅｔｅｒ」（Ｘ−ｒｉｔｅ社製）を用いて色を測定した。なお、光源はＤ５０とした。このとき得られた明度（Ｌ＊）を白色度の指標とした。白色度の評価基準は、以下のとおりである。
＜白色度の評価基準＞
ＡＡ：Ｌ＊が７５以上
Ａ  ：Ｌ＊が７２以上７５未満
Ｂ  ：Ｌ＊が６８以上７２未満
Ｃ  ：Ｌ＊が６５以上６８未満
Ｄ  ：Ｌ＊が６５未満
【００７６】
実施例３および比較例１の結果より、白色インク組成物に樹脂粒子を添加すると明らかにＬ＊値が高くなることがわかる。
【００７７】
実施例４および比較例２の結果からも、白色インク組成物に樹脂粒子を添加するとＬ＊値が高くなることがわかる。
【００７８】
また、実施例１ないし４の結果より、粒子径のより大きい中空樹脂粒子と粒子径のより大きい樹脂粒子を組み合わせることにより、より高いＬ＊値を有することがわかる。
【００７９】
２．２．３  まとめ
以上より、本発明の白色インクは、樹脂粒子を含んでなることにより、良好な耐擦性および白色度が実現できる。さらに、平均粒子径のより大きい中空樹脂粒子と平均粒子径のより大きい樹脂粒子とを組み合わせ、かつ樹脂粒子の平均粒子径が中空樹脂粒子の平均粒子径の１倍以上である場合には、耐擦性および白色度の双方においてより優れた効果を奏することができる。
【００８０】
【表１】
2009138078.tif 000003
【００８１】
本発明は、上述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【図面の簡単な説明】
【００８２】
【図１】本実施形態に係る白色インク組成物を記録媒体へ吐出させて形成された塗膜を模式的に示す断面図。
【図２】図１の塗膜表面に外的負荷が加えられた後の塗膜を模式的に示す断面図。
【符号の説明】
【００８３】
１０…塗膜、１２…樹脂粒子、１４…中空樹脂粒子
【図１】
2009138078.tif 000004
【図２】
2009138078.tif 000005